(57)【要約】      （修正有）【課題】  輝度、転写性、色相、耐候性、機械的強度、耐熱性、成形性に優れた熱可塑性樹脂組成物製導光板を提供する。【解決手段】  （Ａ）芳香族ポリカーボネート樹脂に、（Ｂ）カプロラクトン系重合体を配合してなる芳香族ポリカーボネート樹脂組成物を成形してなる導光板。好ましい両成分の配合比率は、（Ａ）成分及び（Ｂ）成分の合計１００重量部に対して、（Ａ）成分が８５〜９９．９重量部、（Ｂ）成分が０．１〜１５重量部である。【選択図】なし【特許請求の範囲】
【請求項１】
（Ａ）芳香族ポリカーボネート樹脂に、（Ｂ）カプロラクトン系重合体を配合してなる芳香族ポリカーボネート樹脂組成物を成形してなる導光板。
【請求項２】
（Ａ）成分及び（Ｂ）成分の合計１００重量部中、（Ａ）成分が８５〜９９．９重量部、（Ｂ）成分が０．１〜１５重量部含有することを特徴とする、請求項１に記載の導光板。
【請求項３】
（Ａ）成分及び（Ｂ）成分の合計１００重量部に対して、下記一般式（Ｉ）で表されるリン系化合物を０．００１〜０．３重量部含有してなる、請求項１又は２に記載の導光板。
【化１】
2007131679.tif 000013
（一般式（Ｉ）中、Ｒ’はアルキル基またはアリール基であり、それぞれ同一であっても異なっていてもよい。）
【請求項４】
（Ａ）成分及び（Ｂ）成分の合計１００重量部に対して、（Ｄ）少なくとも側鎖にフェニル基を有し、２５℃における動粘度が１〜２００ｃＳｔのポリオルガノシロキサンを０．０１〜１重量部含有してなる、請求項１〜３のいずれか一項に記載の導光板。
【発明の詳細な説明】
【技術分野】
【０００１】
本発明は、芳香族ポリカーボネート樹脂にカプロラクトン系重合体を配合してなる樹脂組成物を成形してなる導光板に関する。さらに詳しくは、該組成物を主成分とし、輝度、転写性、色相、耐候性、機械的強度、耐熱性、成形性に優れた導光板に関する。
【背景技術】
【０００２】
液晶テレビやパーソナルコンピュータ、携帯電話、ＰＤＡ等に使用される液晶表示装置には、光を液晶面に導く面状光源装置が搭載されている。導光板は、この面状光源装置の内部に用いられ、通常、側面から入光する光を液晶表示側に均一・効率的に導く役割を果たしている。近年では、液晶表示装置の薄型、軽量化、省電力、高輝度・高精細化の要求に対応する為、ＬＥＤ等の点光源、もしくは冷陰極管等の棒状光源を導光板の端に置き、線状光源を面状光源に変換して使用するエッジライト式が多用されている。この面状光源装置における導光板は、通常、片面が一様な傾斜の傾斜面を有する楔（くさび）型形状や平板型形状などがあり、平面上にはプリズムやドット状の凹凸パターンが形成されている。
【０００３】
従来、導光板はポリアクリルアマイド（ＰＭＭＡ）等の樹脂材料から成形されていたが、近年では導光板を組み込む機器内部が高温化する傾向にあり、より耐熱性の高い芳香族ポリカーボネート樹脂製の導光板が多く用いられている。
【０００４】
芳香族ポリカーボネート樹脂は、機械的性質、熱的性質、電気的性質、耐候性に優れるが、その光線透過率は、ＰＭＭＡに比べて一般的に低いので、芳香族ポリカーボネート樹脂製の導光板と光源とから面光源体を構成した場合、輝度が低いという問題がある。このような問題の解決方法として、芳香族ポリカーボネート樹脂製導光板における輝度を高める方法が幾つか提案されている。
【０００５】
例えば、特定のアクリル樹脂および脂環式エポキシを添加する方法が提案されている（特許文献１参照）。
【０００６】
また光学特性と耐熱性にすぐれた液晶表示パネル用基材として、３,３,５−トリメチル−１,１−ジ（４−フェノール）シクロヘキシリデンとビスフェノールＡとビスフェノール成分とする共重合ポリカーボネート樹脂が提案されている（特許文献２参照）。
【０００７】
【特許文献１】特開平１１−１５８３６４号公報
【特許文献２】特開平１１−１７４４２４号公報
【発明の開示】
【発明が解決しようとする課題】
【０００８】
しかしながら、特許文献１記載の方法では、アクリル樹脂の添加により、得られる樹脂成形品の白濁が避けられないので、光線透過率および輝度を上げることが出来ず、脂環式エポキシを添加することでも十分な改善効果は認められないという問題があった。また特許文献２に記載の方法でも、耐候性や色相が不十分であった。
【０００９】
本発明の目的は、上述の問題点を解決し、輝度のみでなく、色相や転写性、更には耐候性、機械的強度、耐熱性、成形性等の諸性質を同時に満たす、バランスの良い、優れた導光板を提供することにある。
【課題を解決するための手段】
【００１０】
本発明者らは、上記目的を達成すべく鋭意研究を重ねた結果、芳香族ポリカーボネート樹脂にカプロラクトン系重合体を特定量配合させた導光板が、輝度のみでなく、転写性や色相、更には耐候性、機械的強度、耐熱性、そして成形性等の諸性質を同時に満たす、バランスの良い、実用性が非常に高い導光板となることを見出し、本発明を完成させた。
【００１１】
すなわち、本発明の要旨は、（Ａ）芳香族ポリカーボネート樹脂に、（Ｂ）カプロラクトン系重合体を配合してなる芳香族ポリカーボネート樹脂組成物を成形してなる導光板に存する。
【発明の効果】
【００１２】
本発明の導光板は、従来の芳香族ポリカーボネート樹脂製導光板に比較し、高輝度性、高転写性で、かつ、色相、耐候性、機械的強度、耐熱性に優れているので、携帯電話、携帯端末、カメラ、時計、ノートパソコン、ディスプレイ、照明、信号、自動車のテールランプ、電磁調理器の火力表示など、幅広い用途での導光板として使用することが期待できる。
【発明を実施するための最良の形態】
【００１３】
以下、本発明について詳細に説明する。
【００１４】
（Ａ）芳香族ポリカーボネート樹脂
本発明における（Ａ）成分は芳香族ポリカーボネート樹脂であり、例えば、芳香族ジヒドロキシ化合物とカーボネート前駆体とを、または、これらに併せて少量のポリヒドロキシ化合物等を反応させてなる、直鎖または分岐の熱可塑性の芳香族ポリカーボネート重合体または共重合体である。
【００１５】
本発明における（Ａ）芳香族ポリカーボネート樹脂は、特に限定されるものではなく、公知の方法によって製造することができ、例えば、界面重合法、溶融エステル交換法、プレポリマーの固相エステル交換法等を挙げることができる。
【００１６】
原料として使用される芳香族ジヒドロキシ化合物としては、２，２−ビス（４−ヒドロキシフェニル）プロパン（＝ビスフェノールＡ）、２，２−ビス（３，５−ジブロモ−４−ヒドロキシフェニル）プロパン（＝テトラブロモビスフェノールＡ）、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシ−３−メチルフェニル）プロパン、１，１−ビス（３−ｔｅｒｔ−ブチル−４−ヒドロキシフェニル）プロパン、２，２−ビス（４−ヒドロキシ−３，５−ジメチルフェニル）プロパン、２，２−ビス（３−ブロモ−４−ヒドロキシフェニル）プロパン、２，２−ビス（３，５−ジクロロ−４−ヒドロキシフェニル）プロパン、２，２−ビス（３−フェニル−４−ヒドロキシフェニル）プロパン、２，２−ビス（３−シクロヘキシル−４−ヒドロキシフェニル）プロパン、１，１−ビス（４−ヒドロキシフェニル）−１−フェニルエタン、ビス（４−ヒドロキシフェニル）ジフェニルメタン、２，２−ビス（４−ヒドロキシフェニル）−１，１，１−トリクロロプロパン、２，２−ビス（４−ヒドロキシフェニル）−１，１，１，３，３，３−ヘキサクロロプロパン、２，２−ビス（４−ヒドロキシフェニル）−１，１，１，３，３，３−ヘキサフルオロプロパン等で例示されるビス（ヒドロキシアリール）アルカン類；１，１−ビス（４−ヒドロキシフェニル）シクロペンタン、１，１−ビス（４−ヒドロキシフェニル）シクロヘキサン、１，１−ビス（４−ヒドロキシフェニル）−３，３，５−トリメチルシクロヘキサン等で例示されるビス（ヒドロキシアリール）シクロアルカン類；９，９−ビス（４−ヒドロキシフェニル）フルオレン、９，９−ビス（４−ヒドロキシ−３−メチルフェニル）フルオレン等で例示されるカルド構造含有ビスフェノール類；４，４’−ジヒドロキシジフェニルエーテル、４，４’−ジヒドロキシ−３，３’−ジメチルジフェニルエーテル等で例示されるジヒドロキシジアリールエーテル類；４，４’−ジヒドロキシジフェニルスルフィド、４，４’−ジヒドロキシ−３，３’−ジメチルジフェニルスルフィド等で例示されるジヒドロキシジアリールスルフィド類；４，４’−ジヒドロキシジフェニルスルホキシド、４，４’−ジヒドロキシ−３，３’−ジメチルジフェニルスルホキシド等で例示されるジヒドロキシジアリールスルホキシド類；４，４’−ジヒドロキシジフェニルスルホン、４，４’−ジヒドロキシ−３，３’−ジメチルジフェニルスルホン等で例示されるジヒドロキシジアリールスルホン類；ハイドロキノン、レゾルシン、４，４’−ジヒドロキシジフェニル等が挙げられる。
【００１７】
これらの中で好ましくは、ビス（４−ヒドロキシフェニル）アルカン類であり、特に耐衝撃性の点から好ましくは、２，２−ビス（４−ヒドロキシフェニル）プロパン（＝ビスフェノールＡ）である。
これらの芳香族ジヒドロキシ化合物は、一種類でも二種類以上を組み合わせて用いてもよい。
【００１８】
芳香族ジヒドロキシ化合物と反応させるカーボネート前駆体としては、カルボニルハライド、カーボネートエステル、ハロホルメート等が使用され、具体的にはホスゲン；ジフェニルカーボネート、ジトリルカーボネート等のジアリールカーボネート類；ジメチルカーボネート、ジエチルカーボネート等のジアルキルカーボネート類；二価フェノールのジハロホルメート等が挙げられる。これらカーボネート前駆体もまた一種類でも二種類以上を組み合わせて用いてもよい。
【００１９】
また、（Ａ）芳香族ポリカーボネート樹脂は、三官能以上の多官能性芳香族化合物を共重合した、分岐した芳香族ポリカーボネート樹脂であってもよい。多官能性芳香族化合物は、前記芳香族ジヒドロキシ化合物の一部を置換して使用することができ、その使用量は芳香族ジヒドロキシ化合物に対して０．０１〜１０モル％の範囲が好ましく、０．１〜２モル％の範囲がより好ましい。
【００２０】
界面重合法による反応は、反応に不活性な有機溶媒、アルカリ水溶液の存在下で、通常ｐＨを９以上に保ち、芳香族ジヒドロキシ化合物、ならびに、必要に応じて分子量調整剤（末端停止剤）および芳香族ジヒドロキシ化合物の酸化防止のための酸化防止剤を用い、ホスゲンと反応させた後、第三級アミンまたは第四級アンモニウム塩等の重合触媒を添加し、界面重合を行うことによってポリカーボネートを得る。分子量調節剤の添加はホスゲン化時から重合反応開始時までの間であれば特に限定されない。なお、反応温度は、例えば、０〜４０℃、反応時間は例えば、１０分〜６時間である。
【００２１】
ここで、反応に不活性な有機溶媒としては、ジクロロメタン、１，２−ジクロロエタン、クロロホルム、モノクロロベンゼン、ジクロロベンゼン等の塩素化炭化水素、ベンゼン、トルエン、キシレン等の芳香族炭化水素などが挙げられる。またアルカリ水溶液に用いられるアルカリ化合物としては、水酸化ナトリウム、水酸化カリウム等のアルカリ金属の水酸化物が挙げられる。
【００２２】
分子量調節剤としては、一価のフェノール性水酸基を有する化合物が挙げられる。一価のフェノール性水酸基を有する化合物としては、ｍ−メチルフェノール、ｐ−メチルフェノール、ｍ−プロピルフェノール、ｐ−プロピルフェノール、ｐ−ｔｅｒｔ−ブチルフェノールおよびｐ−長鎖アルキル置換フェノールなどが挙げられる。分子量調節剤の使用量は、芳香族ジヒドロキシ化合物１００モルに対して、好ましくは５０〜０．５モル、より好ましくは３０〜１モルである。
【００２３】
重合触媒としては、トリメチルアミン、トリエチルアミン、トリブチルアミン、トリプロピルアミン、トリヘキシルアミン、ピリジン等の第三級アミン類：トリメチルベンジルアンモニウムクロライド、テトラメチルアンモニウムクロライド、トリエチルベンジルアンモニウムクロライド等の第四級アンモニウム塩などが挙げられる。
【００２４】
溶融エステル交換法による反応は、例えば、炭酸ジエステルと芳香族ジヒドロキシ化合物とのエステル交換反応である。炭酸ジエステルとしては、ジメチルカーボネート、ジエチルカーボネート、ジ−ｔｅｒｔ−ブチルカーボネート等の炭酸ジアルキル化合物、ジフェニルカーボネートおよびジトリルカーボネート等の置換ジフェニルカーボネート等が例示される。炭酸ジエステルは、好ましくはジフェニルカーボネートまたは置換ジフェニルカーボネートであり、より好ましくはジフェニルカーボネートである。
【００２５】
一般的に、炭酸ジエステルと芳香族ジヒドロキシ化合物との混合比率を調整したり、反応時の減圧度を調整したりすることによって、所望の分子量および末端ヒドロキシル基量を有するポリカーボネートが得られる。より積極的な方法として、反応時に別途、末端停止剤を添加する調整方法も周知である。この際の末端停止剤としては、一価フェノール類、一価カルボン酸類、炭酸ジエステル類が挙げられる。末端ヒドロキシル基量は、製品ポリカーボネートの熱安定性、加水分解安定性、色調等に大きな影響を及ぼす。用途にもよるが、実用的な物性を持たせるためには、好ましくは１，０００ｐｐｍ以下であり、より好ましくは７００ｐｐｍ以下である。
【００２６】
また、エステル交換法で製造するポリカーボネートでは、末端ヒドロキシル基量が１００ｐｐｍ以上であることが好ましい。このような末端ヒドロキシル基量とすることにより、分子量の低下を抑制でき、色調もより良好なものとすることができる。従って、芳香族ジヒドロキシ化合物１モルに対して、炭酸ジエステルを等モル量以上用いるのが好ましく、１．０１〜１．３０モルの量で用いるのがより好ましい。
【００２７】
エステル交換法によりポリカーボネートを製造する際には、通常エステル交換触媒が使用される。エステル交換触媒は、特に制限はないが、アルカリ金属化合物および／またはアルカリ土類金属化合物が好ましい。また、補助的に、塩基性ホウ素化合物、塩基性リン化合物、塩基性アンモニウム化合物またはアミン系化合物などの塩基性化合物を併用することも可能である。上記原料を用いたエステル交換反応としては、１００〜３２０℃の温度で反応を行い、最終的には２ｍｍＨｇ以下の減圧下、芳香族ヒドロキシ化合物等の副生成物を除去しながら溶融重縮合反応を行う方法が例示される。
【００２８】
溶融重縮合は、バッチ式または連続的に行うことができるが、本発明の樹脂組成物の安定性等を考慮すると、連続式で行うことが好ましい。エステル交換法ポリカーボネート中の触媒の失活剤としては、該触媒を中和する化合物、例えば、イオウ含有酸性化合物またはそれより形成される誘導体を使用することが好ましい。このような触媒を中和する化合物は、該触媒が含有するアルカリ金属に対して、好ましくは０．５〜１０当量、より好ましくは１〜５当量の範囲で添加する。さらに加えて、このような触媒を中和する化合物は、ポリカーボネートに対して、好ましくは１〜１００ｐｐｍ、より好ましくは１〜２０ｐｐｍの範囲で添加する。
【００２９】
本発明で用いる（Ａ）芳香族ポリカーボネート樹脂の分子量は、溶液粘度から換算した粘度平均分子量［Ｍｖ］が１００００〜２５０００であり、好ましくは１２０００〜２４０００、さらに好ましくは１４０００〜２３０００である。芳香族ポリカーボネートの粘度平均分子量を１００００以上とすることにより、機械的強度がより向上する傾向にあり、機械的強度の要求の高い用途に用いる場合により好ましいものとなる。一方、粘度平均分子量を、２５０００以下とすることにより、流動性が低下するのをより改善できる傾向にあり、成形加工性容易の観点からより好ましい。
【００３０】
また、粘度平均分子量の異なる２種類以上の芳香族ポリカーボネート樹脂を混合してもよい。もちろん、粘度平均分子量が上記好適範囲外である芳香族ポリカーボネート樹脂を混合してもよい。
【００３１】
ここで粘度平均分子量［Ｍｖ］とは、溶媒としてメチレンクロライドを使用し、ウベローデ粘度計を用いて温度２０℃での極限粘度［η］（単位ｄｌ／ｇ）を求め、Ｓｃｈｎｅｌｌの粘度式、すなわち、η＝１．２３×１０−４Ｍ０．８３から算出される値を意味する。ここで極限粘度［η］とは各溶液濃度［Ｃ］（ｇ／ｄｌ）での比粘度［ηｓｐ］を測定し、下記式により算出した値である。
【００３２】
【数１】
2007131679.tif 000002
【００３３】
また、成形品外観の向上や流動性の向上を図るため、本発明における（Ａ）芳香族ポリカーボネート樹脂は、芳香族ポリカーボネートオリゴマーを含有していてもよい。この芳香族ポリカーボネートオリゴマーの粘度平均分子量［Ｍｖ］は、好ましくは１５００〜９５００であり、より好ましくは２０００〜９０００である。芳香族ポリカーボネートオリゴマーは、（Ａ）成分の３０重量％以下の範囲で使用するのが好ましい。
【００３４】
さらに、本発明における（Ａ）芳香族ポリカーボネート樹脂は、バージン原料だけでなく、使用済みの製品から再生された芳香族ポリカーボネート樹脂、いわゆるマテリアルリサイクルされた芳香族ポリカーボネート樹脂を使用してもよい。使用済みの製品としては、光学ディスク等の光記録媒体、導光板、自動車窓ガラス・自動車ヘッドランプレンズ・風防等の車両透明部材、水ボトル等の容器、メガネレンズ、防音壁・ガラス窓・波板等の建築部材等が好ましく挙げられる。また、製品の不適合品、スプルー、ランナー等から得られた粉砕品またはそれらを溶融して得たペレット等も使用可能である。再生された芳香族ポリカーボネート樹脂は、（Ａ）成分の８０重量％以下であることが好ましく、より好ましくは５０重量％以下である。
【００３５】
（Ｂ）カプロラクトン系重合体
本発明に関わる（Ｂ）カプロラクトン系重合体は、重合体中にε−カプロラクトン由来の構成単位を、少なくとも７０重量％以上、好ましくは７５重量％以上、更に好ましくは８０重量％以上含有する重合体又は共重合体である。ε−カプロラクトンと共重合するモノマーとしては、β−プロピオラクトン、ピバロラクトン、ブチロラクトンなどのラクトンモノマー、エチレンオキシド、１，２−プロピオンオキシド、１，３−プロピレンオキシド、テトラヒドロフラン等のアルキレンオキシド、スチレン、メチルメタクリレート、ブタジエン等の不飽和モノマー及びテレフタル酸ジメチル、ジフェニルカーボネート等のカップリング剤等が挙げられる。
【００３６】
（Ｂ）カプロラクトン系重合体としては、ε−カプロラクトン単位のメチレン鎖の水素原子の一部がハロゲン原子または炭化水素基で置換されていても良く、カプロラクトン系重合体の末端がエステル化、エーテル化等によって末端変性されていても良い。カプロラクトン系重合体の製造法としては、特に限定されないが、アルコール、グリコール、水等の適当な開始剤及びチタニュウムテトラブトキシド、塩化スズ等の触媒を用い、ε−カプロラクトンを開環重合する方法が用いられる。
【００３７】
本発明で用いる（Ｂ）カプロラクトン系重合体の分子量は、ＧＰＣによるポリスチレン換算の数平均分子量で１０００〜１０００００が好ましい。数平均分子量が１０００未満では耐熱性が不十分になりやすく、１０００００を超えると加工性や透明性が低下しやすい。透明性の点から、より好ましくは４０００〜５００００、更に好ましくは８０００〜３００００である。
【００３８】
本発明において（Ａ）成分と（Ｂ）成分の配合比率は、（Ａ）成分及び（Ｂ）成分の合計１００重量部中、（Ａ）成分が８５〜９９．９重量部、（Ｂ）成分は０．１〜１５重量部である。（Ａ）成分を８５重量部以上とすることで、耐熱性や機械的強度を十分なものとすることができるが、多すぎても成形性や転写性、輝度が低下する場合がある。本発明において、（Ａ）成分と（Ｂ）成分の合計１００重量部中における（Ａ）成分は、より好ましくは８８〜９９．５重量部であり、（Ｂ）成分は、好ましくは０．５〜１２重量部である。
【００３９】
（Ｃ）リン系化合物
本発明の（Ｃ）成分として用いるリン系化合物は、分子中にリンを含む化合物であり、中でも、下記一般式（I）で表される亜リン酸エステルが好ましい。
【００４０】
[Ｃ−１]亜リン酸エステル
本発明の（Ｃ）成分として用いる[Ｃ−１]亜リン酸エステルは、以下の一般式（I）で表される。
【００４１】
一般式（I）
【００４２】
【化１】
2007131679.tif 000003
【００４３】
（一般式（I）中、Ｒ’は、アルキル基またはアリール基であり、それぞれ同一であっても異なっていてもよい。）
【００４４】
一般式（Ｉ）中、Ｒ’がアルキル基である場合、炭素数１〜３０のアルキル基が好ましく、Ｒ’がアリール基である場合、炭素数６〜３０のアリール基が好ましい。
【００４５】
上記一般式（I）で表される亜リン酸エステルの好ましい具体例としては、ジステアリルペンタエリスリトールジホスファイト、ジノニルペンタエリスリトールジホスファイト、ビスノニルフェニルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビス（２，６−ジ−ｔｅｒｔ−ブチル−４−エチルフェニル）ペンタエリスリトールジホスファイト、ビス（２，６−ジ−ｔｅｒｔ−ブチル−４−イソプロピルフェニル）ペンタエリスリトールジホスファイト、ビス（２，４−ジクミルフェニル）ペンタエリスリトールジホスファイト等が挙げられる。
【００４６】
これらの中で、より好ましくは、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトであり、さらに好ましくは、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトである。
【００４７】
本発明の（Ｃ）成分として用いるリン系化合物は、以下の一般式（II）で表される[Ｃ−２]リン酸エステル及び、一般式（III）〜（VI）で表される[Ｃ−３]有機リン酸エステル金属塩であってもよい。
【００４８】
[Ｃ−２]リン酸エステル
本発明の（Ｃ）成分として用いるリン酸エステルは、以下の一般式（II）で表される。
【００４９】
一般式（II）
Ｏ＝Ｐ（ＯＨ）n（ＯＲ）3-n  ・・・（II）
（一般式（II）中、Ｒはアルキル基またはアリール基であり、それぞれ同一であっても異なっていてもよい。ｎは０〜２の整数を表す。）
【００５０】
上記一般式（II）中、Ｒは、好ましくは、炭素数１〜３０のアルキル基または炭素数６〜３０のアリール基であり、より好ましくは、炭素数２〜２５のアルキル基、フェニル基、ノニルフェニル基、ステアリルフェニル基、２，４−ジ−ｔｅｒｔ−ブチルフェニル基、２，４−ジ−ｔｅｒｔ−ブチル−メチルフェニル基、トリル基である。
透明性や輝度、色相をより向上させる観点から、好ましくは、下記一般式（II−Ｉ）で表されるリン酸エステルである。
【００５１】
一般式（II−Ｉ）
Ｏ＝Ｐ（ＯＨ）n’（ＯＲ’’）3-n’  ・・・(II−Ｉ)
（一般式（II−Ｉ）中、Ｒ’’は炭素数２〜２５のアルキル基であり、それぞれ同一であっても異なっていてもよい。ｎ’は１または２である。）
ここで、アルキル基としては、オクチル基、２−エチルヘキシル基、イソオクチル基、ノニル基、イソノニル基、デシル基、イソデシル基、ドデシル基、トリデシル基、イソトリデシル基、テトラデシル基、ヘキサデシル基、オクタデシル基等が挙げられる。
【００５２】
[Ｃ−３]有機リン酸エステル金属塩
本発明の（Ｃ）成分として用いる有機リン酸エステル金属塩は、以下の一般式（III）〜（VI）で表される。
【００５３】
一般式（III）
【００５４】
【化２】
2007131679.tif 000004
【００５５】
（一般式（III）中、Ｒ1〜Ｒ4はアルキル基またはアリール基であり、それぞれ同一であっても異なっていてもよい。Ｍはアルカリ土類金属および亜鉛より選ばれる金属を表す。）
【００５６】
一般式（IV）
【００５７】
【化３】
2007131679.tif 000005
【００５８】
（一般式（IV）中、Ｒ5はアルキル基またはアリール基であり、Ｍはアルカリ土類金属および亜鉛より選ばれる金属を表す。）
【００５９】
一般式（Ｖ）
【００６０】
【化４】
2007131679.tif 000006
【００６１】
（一般式（Ｖ）中、Ｒ6〜Ｒ11はアルキル基またはアリール基であり、それぞれ同一であっても異なっていてもよい。Ｍ’は３価の金属イオンとなる金属原子を表す。）
【００６２】
一般式（VI）
【００６３】
【化５】
2007131679.tif 000007
【００６４】
（一般式（VI）中、Ｒ12〜Ｒ14は、アルキル基またはアリール基であり、それぞれ同一であっても異なっていてもよい。Ｍ’は３価の金属イオンとなる金属原子を表し、２つのＭ’はそれぞれ同一であっても異なっていてもよい。）
【００６５】
上記一般式（III）〜（VI）中、Ｒ1〜Ｒ14は、好ましくは、それぞれ、炭素数１〜３０のアルキル基または炭素数６〜３０のアリール基であり、より好ましくは、それぞれ、炭素数２〜２５のアルキル基、フェニル基、ノニルフェニル基、ステアリルフェニル基、２，４−ジ−ｔｅｒｔ−ブチルフェニル基、２，４−ジ−ｔｅｒｔ−ブチル−メチルフェニル基またはトリル基である。
【００６６】
透明性や輝度、色相をより向上させる観点からは、Ｒ1〜Ｒ14は、それぞれ、炭素数２〜２５のアルキル基であることが好ましく、オクチル基、２−エチルヘキシル基、イソオクチル基、ノニル基、イソノニル基、デシル基、イソデシル基、ドデシル基、トリデシル基、イソトリデシル基、テトラデシル基、ヘキサデシル基、オクタデシル基がより好ましい。
【００６７】
上記一般式（III）〜（VI）中、Ｍは、好ましくは、亜鉛である。
【００６８】
上記一般式（III）〜（VI）中、Ｍ’は、好ましくは、アルミニウムである。
【００６９】
特に好ましい有機リン酸エステル金属塩としては、モノステアリルアシッドホスフェートの亜鉛塩と、ジステアリルアシッドホスフェートの亜鉛塩の混合物、モノステアリルアシッドホスフェートのアルミニウム塩とジステアリルアシッドホスフェートのアルミニウム塩の混合物を挙げることができる。このような好ましい有機リン酸エステル金属塩は、堺化学工業製ＬＢＴ−１８３０や堺化学工業製ＬＢＴ−１８１３として市販されている。
【００７０】
本発明の（Ｃ）成分として用いるリン系化合物においては、一種類単独でも二種類以上を組み合わせて用いてもよい。単独で用いる場合は、[Ｃ−１]から選ばれるものが好ましい。併用する際の組み合わせは、本発明の導光板に要求される諸特性に応じて、適宜選択して決定すればよい。異なる骨格構造を有する群よりそれぞれ一種又は二種以上用いてもよく、同じ骨格構造のものを二種以上用いてもよい。
【００７１】
本発明における（Ｃ）成分の含有量は、（Ａ）成分と（Ｂ）成分の合計１００重量部に対して０．００１〜０．３重量部である。（Ｃ）成分の含有量は多すぎても、又逆に少なすぎても、溶融熱安定性や輝度、色相が低下する場合がある。
【００７２】
（Ｄ）ポリオルガノシロキサン
本発明の樹脂組成物は、透明性や、輝度、色相をより向上する目的で、さらにポリオルガノシロキサンを含有することができる。
【００７３】
本発明における（Ｄ）ポリオルガノシロキサンは、少なくとも側鎖にフェニル基を有するものである。とくに、分岐シロキサン構造を有するものが好ましく、単一の化合物であっても、混合物であってもよい。混合物の場合、少なくとも側鎖にフェニル基を有するポリオルガノシロキサンと、少なくとも分岐シロキサン構造を有するポリオルガノシロキサンとを併用したものも好ましい。
【００７４】
また、本発明における（Ｄ）成分は、２５℃における動粘度が１〜２００ｃＳｔであり、好ましくは５〜１００ｃＳｔ、さらに好ましくは１０〜５０ｃＳｔである。動粘度が１ｃＳｔ以上のものを用いることにより成形時のガス発生量を抑えて、ガスによる成形不良、例えば、未充填、ガスやけ、転写不良が発生する可能性をより低くでき好ましい。一方、動粘度が２００ｃＳｔ以下のものを用いることにより、本発明の樹脂組成物の透明性及び色相を向上させる効果がより顕著となる。本発明に用いるポリオルガノシロキサンは、慣用の有機反応によって容易に得ることができる。
【００７５】
本発明における（Ｄ）成分の含有量は、（Ａ）成分と（Ｂ）成分の合計１００重量部に対して、好ましくは０．０１〜１重量部で、より好ましくは０．０３〜０．８重量部である。（Ｄ）成分の含有量を０．０１重量部以上とすることにより、樹脂組成物の透明性や輝度、色相の向上により効果的であり、１重量部以下とすることにより、ガスによる成形不良、例えば、未充填、ガスやけ、転写不良等が発生する可能性をより低くすることができる。
【００７６】
本発明に用いる、芳香族ポリカーボネート樹脂組成物は、上述した（Ａ）〜（Ｄ）成分以外に、必要に応じて、本発明の目的を損なわない範囲で他の各種樹脂添加剤を含有してもよい。例えば、各種樹脂添加剤としては、酸化防止剤、離型剤、染顔料、耐候性改良剤、帯電防止剤、防曇剤、滑剤・アンチブロッキング剤、難燃剤、流動性改良剤、可塑剤、分散剤、防菌剤、フィラー・充填材等を、一種又は二種以上含有させてもよい。
【００７７】
酸化防止剤
芳香族ポリカーボネート樹脂組成物で好ましく配合される酸化防止剤としては、ヒンダードフェノール系酸化防止剤が挙げられる。具体例としては、ペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニルプロピオナミド）、２，４−ジメチル−６−（１−メチルペンタデシル）フェノール、ジエチル［［３，５−ビス（１，１−ジメチルエチル）−４−ヒドロキシフェニル］メチル］ホスフォエート、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン，２，６−ジ−ｔｅｒｔ−ブチル−４−（４，６−ビス（オクチルチオ）−１，３，５−トリアジン−２−イルアミノ）フェノール等が挙げられる。上記のうちで，特にペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートが好ましい。これら２つのフェノール系酸化防止剤は，チバ・スペシャルテイ・ケミカルズ社よりイルガノックス１０１０及びイルガノックス１０７６の名称で市販されている。
【００７８】
フェノール系酸化防止剤の配合比率は、（Ａ）成分と（Ｂ）成分との合計１００重量部に対して、好ましくは０．０１〜１重量部である。フェノール系酸化防止剤の配合量は０．０１重量部未満であると、酸化防止剤としての効果が不十分であり、１重量部を超えても酸化防止剤として更なる効果は得られない。
【００７９】
離型剤
芳香族ポリカーボネート樹脂組成物に好ましく配合される離型剤としては、脂肪族カルボン酸、脂肪族カルボン酸とアルコールとのエステル、脂肪族炭化水素化合物から選ばれる少なくとも一種の化合物である。
【００８０】
脂肪族カルボン酸としては、飽和又は不飽和の脂肪族１価、２価もしくは３価カルボン酸を挙げることができる。ここで脂肪族カルボン酸とは、脂環式のカルボン酸も包含する。このうち好ましい脂肪族カルボン酸は、炭素数６〜３６の１価又は２価カルボン酸であり、炭素数６〜３６の脂肪族飽和１価カルボン酸がさらに好ましい。このような脂肪族カルボン酸の具体例としては、パルミチン酸、ステアリン酸、カプロン酸、カプリン酸、ラウリン酸、アラキン酸、ベヘン酸、リグノセリン酸、セロチン酸、メリシン酸、テトラリアコンタン酸、モンタン酸、アジピン酸、アゼライン酸等を挙げることができる。
【００８１】
脂肪族カルボン酸とアルコールとのエステルにおける脂肪族カルボン酸としては、前記脂肪族カルボン酸と同じものが使用できる。この脂肪族カルボン酸と反応しエステルを形成するアルコールとしては、飽和又は不飽和の１価アルコール、飽和又は不飽和の多価アルコール等を挙げることができる。これらのアルコールは、フッ素原子、アリール基等の置換基を有していてもよい。これらのアルコールのうち、炭素数３０以下の１価又は多価の飽和アルコールが好ましく、さらに炭素数３０以下の脂肪族飽和１価アルコール、又は多価アルコールが好ましい。ここで脂肪族とは、脂環式化合物も含有する。これらのアルコールの具体例としては、オクタノール、デカノール、ドデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等を挙げることができる。これらの脂肪族カルボン酸とアルコールとのエステル化合物は、不純物として脂肪族カルボン酸及び／又はアルコールを含有していてもよく、複数の化合物の混合物であってもよい。
【００８２】
脂肪族カルボン酸とアルコールとのエステルの具体例としては、蜜ロウ（ミリシルパルミテートを主成分とする混合物）、ステアリン酸ステアリル、ベヘン酸ベヘニル、ベヘン酸ステアリル、グリセリンモノパルミテート、グリセリンモノステアレート、グリセリンジステアレート、グリセリントリステアレート、ペンタエリスリトールモノパルミテート、ペンタエリスリトールモノステアレート、ペンタエリスリトールジステアレート、ペンタエリスリトールトリステアレート、ペンタエリスリトールテトラステアレートを挙げることができる。
【００８３】
脂肪族炭化水素としては、流動パラフィン、パラフィンワックス、マイクロワックス、ポリエチレンワックス、フィッシャートロプシュワックス又は炭素数３〜１２のα−オレフィンオリゴマー等を挙げることができる。ここで脂肪族炭化水素としては、脂環式炭化水素も含まれる。また、これらの炭化水素化合物は部分酸化されていてもよい。
【００８４】
離型剤の配合比率は、通常、（Ａ）成分と（Ｂ）成分との合計１００重量部に対し、０．０１〜１重量部である。離型剤の配合率が１重量部を超えると耐加水分解性の低下、射出成形時の金型汚染等の問題がある。離型剤は１種でも使用可能であるが、複数併用して使用することもできる。
【００８５】
染顔料
芳香族ポリカーボネート樹脂組成物に好ましく配合される染顔料としては、無機顔料 、有機顔料、有機染料等が挙げられる。染顔料の配合比率は、通常、（Ａ）成分と（Ｂ）成分との合計１００重量部に対し、１重量部以下であり、好ましくは０．３重量部以下、さらに好ましくは０．１重量部以下である。該着色剤は一種でも使用可能であるが、複数種併用することもできる。
【００８６】
さらに、本発明に関わる芳香族ポリカーボネート樹脂組成物は、本発明の効果を損なわない範囲において、他の樹脂を含んでいてもよい。他の樹脂としては、例えば、ポリアミド樹脂、ポリイミド樹脂、ポリエーテルイミド樹脂、ポリウレタン樹脂、ポリフェニレンエーテル樹脂、ポリフェニレンスルフィド樹脂、ポリスルホン樹脂、ポリエチレン、ポリプロピレン等のポリオレフィン樹脂、ポリスチレン、アクリロニトリル−スチレン共重合体等のスチレン系樹脂、ポリメタクリレート樹脂、フェノール樹脂、エポキシ樹脂等の樹脂が挙げられる。
【００８７】
本発明に関わる芳香族ポリカーボネート樹脂組成物の製造方法は、特に制限されないが、通常の熱可塑性樹脂組成物の製造方法で製造できる。例えば、（Ａ）芳香族ポリカーボネート樹脂、（Ｂ）カプロラクトン系重合体、（Ｃ）リン系化合物、（Ｄ）ポリオルガノシロキサン、及び必要に応じて配合される添加成分とをタンブラーやヘンシェルミキサーなどの各種混合機を用い予め混合した後、バンバリーミキサー、ロール、ブラベンダー、単軸混練押出機、二軸混練押出機、ニーダーなどで溶融混練することによって樹脂組成物を製造することができる。また、各成分を予め混合せずに、或いは一部の成分のみ予め混合してフィーダーを用いて押出機に供給して溶融混練し、樹脂組成物を製造することもできる。
予め一部の成分を溶融混練し中間組成物を製造した後、その他の成分を配合し溶融混練して樹脂組成物を製造することもできる。例えば、（Ａ）成分と（Ｃ）成分とを溶融混練して得た中間組成物に、（Ｂ）成分と（Ｄ）成分、及びその他必要な添加成分を配合し溶融混練して樹脂組成物を製造することができ、また、（Ｂ）成分、（Ｃ）成分、（Ｄ）成分とを溶融混練して得た中間組成物に、（Ａ）成分及びその他の添加成分を配合し溶融混練して樹脂組成物を製造することもできる。
さらに、一部の成分を溶融混練してマスターバッチを製造し、得られたマスターバッチとその他の成分とを溶融混練し、目的の樹脂組成物を得てもよい。例えば、少量の（Ａ）成分に（Ｄ）成分を配合し溶融混練して（Ｄ）成分のマスターバッチを製造した後、得られたマスターバッチとその他の添加成分を配合し、溶融混練して目的の樹脂組成物を得る方法があげられる。
【００８８】
本発明の導光板は、上記樹脂組成物を成形して得られる。成形方法としては、例えば、射出成形、圧縮成形、射出圧縮成形、ブロー成形、回転成形などが挙げられるが、一般的には射出成形が採用される。
【００８９】
また、導光板は、楔型形状、平板型形状などがあるが、いずれも少なくとも一つ以上の平面上にプリズム形状もしくはドット状の凹凸パターンが形成される。斯かる凹凸パターンは、射出成形の際、金型の一部の表面に形成された凹凸部を転写することによって付与される。凹凸部は金型の一部である入子に形成するのが簡便で好ましい。
【００９０】
さらには、カプロラクトン系重合体を配合することにより流動性が向上するため、より低いシリンダー温度での成形が可能となった。シリンダー温度を下げることにより、樹脂の滞留劣化による機械的強度の低下や樹脂の黄変などを低減することができ、衝撃強度、色相により優れた導光板を得ることが可能である。
また、流動性の向上により、薄肉で大型成形の可能性も期待できる。
【００９１】
本発明の導光板を液晶表示装置に使用する場合には、光源がエッジ式あるいは直下式に配置されたバックライト方式面光源体があげられる。光源としては、蛍光ランプの他、冷陰極管、ＬＥＤ、レーザーダイオード、有機ＥＬ等の自己発光体を使用できる。
【実施例】
【００９２】
以下に実施例を示し、本発明を更に具体的に説明するが、本発明はその要旨を超えない限り、以下の実施例に限定されるものではない。以下の諸例で使用した原料および評価方法は表１の通りである。
【００９３】
【表１】
2007131679.tif 000008
【００９４】
（１）粘度平均分子量：
ウベローデ粘度計により塩化メチレン中２０℃の極限粘度［η］を測定し、以下の式により求めた。
【００９５】
［η］＝１．２３×１０−４×（Ｍｖ）０．８３
【００９６】
（２）平均輝度、輝度均整度及び色温度：
幅４０ｍｍ、長さ６０ｍｍ、薄肉部０．７ｍｍ、厚肉部０．９ｍｍであり、傾斜面にプリズム形状の凹凸パターンを形成して成る楔型断面の導光板を成形した。プリズム形状はピッチ２００μｍ、深さ８μｍの金型によって付与した。成形機はソディックプラステック社製の「ソディックＴＲ１００ＥＨ」を使用し、金型温度１２５℃、シリンダー温度２９０℃〜３２０℃の条件で射出成形した。
【００９７】
次いで、暗室内において、上記の導光板を凹凸パターン形成面が下面側となる様に配置し且つ厚肉端部に冷陰極管を配置してエッジ式のバックライト方式の面光源体を構成し、凹凸パターン非形成面側の上方３０ｃｍの位置に輝度計（トプコン社製「トプコンＢＭ−７」）を設置し、輝度および色温度を測定した。平均輝度は幅３水準、長さ３水準の合計９箇所の測定値を平均して求めた。また輝度均整度は（輝度最小値／輝度最大値）×１００（％）の式により算出した。
【００９８】
尚、色温度とは、「その光と同じ色の光を完全黒体が放射するときの黒体の温度」と定義される、青色と赤色の相対的強さを表す数値であり、その数値が高ければ青色が強いことを示す。ディスプレイ等の用途に使用される場合は、色温度の高い方がカラー表示視認性がよくなるため、導光板には色温度が高いことが要求される。
【００９９】
（３）成形性：
所定の転写性（プリズム深さ：８μｍ）が得られる時のシリンダー温度を示した。流動性に優れるほど、より低いシリンダー温度で成形（充填）が可能である。シリンダー温度が高すぎると樹脂の熱劣化が起き易くなるため、より低いシリンダー温度で同等の転写性が得られる方が、より優れた材料であると言える。好ましいシリンダー温度は３１０℃以下、より好ましく３００℃以下である。
【０１００】
（４）転写性：
成形温度一定（シリンダー温度：３１０℃）の条件下で導光板を成形し、転写性を評価した。凹凸パターン形成面を走査型共焦点レーザー顕微鏡（ＳＨＩＭＡＤＺＵ／ＯＬＹＭＰＵＳ社製「ＯＬＳ１１００」）により観察し、表面プリズムの深さを計測した。
【０１０１】
実施例１〜１２及び比較例１〜８
表２に示す割合で各原料をブレンドした後、スクリュー径４０ｍｍのベント付単軸押出機（田辺プラスチックス機械社製「ＶＳ−４０」）により、シリンダー温度２５０℃で溶融混練し、ストランドカットによりペレットを作成した。さらに得られたペレットを１２０℃で５〜７時間、熱風循環式乾燥機により乾燥した後、評価用導光板成形品を成形した。
【０１０２】
【表２】
2007131679.tif 000009
【０１０３】
【表３】
2007131679.tif 000010
【０１０４】
【表４】
2007131679.tif 000011
【０１０５】
【表５】
2007131679.tif 000012
【０１０６】
表２〜５より、カプロラクトン系重合体の添加によって、輝度・色相が向上することが分かる。また、低いシリンダー温度で成形（充填）可能で、比較例と同等の転写性が得られることが分かる。さらには、同じシリンダー温度で成形した場合、カプロラクトン系重合体を添加した方が転写性に優れている。